【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
爪用の人工ネイルチップと硬化性組成物のセットであって、
爪の表面上に選択的にジェル層を形成するためのジェル組成物と、
表面に前記ジェル層が塗られた状態で爪のそれぞれにプレスされるように適合された１つ以上のネイルチップとを含み、
前記ネイルチップのそれぞれの下側接触面の少なくとも根元部に貼り付け面がもたらされ、前記貼り付け面が、爪の上に貼り付けられるべき前記ネイルチップのそれぞれの前記貼り付け面の前記貼り付け面の少なくとも一部に前記ジェル組成物を塗ることにより形成された結合性のジェル層を有し、前記ネイルチップのそれぞれの前記貼り付け面上に塗られた前記ジェル組成物が、前記ネイルチップのそれぞれの前記貼り付け面と爪との間に前記結合性のジェル層を形成するために照射の下で硬化することができ、前記ネイルチップと爪との間の前記結合性のジェル層の結合及び接着能力を強化する、
人工ネイルチップと硬化性組成物のセット。
【請求項２】
前記ジェル組成物が、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％の１−ヒドロキシシクロヘキシルフェニルケトンと、１．０〜５．０重量％のフェニルビス（２，４，６−トリメチルベンゾイル）ホスフィンオキシドを含み、それにより、前記貼り付け面上に塗られた前記ジェル組成物が、前記ネイルチップのそれぞれの根元から先端へ徐々にプレスされ、前記ネイルチップのそれぞれと爪との間に前記結合性のジェル層を形成するためにＬＥＤ照射及びＵＶ照射からなる群から選択された照射の下で一定時間にわたって硬化及び固化されることにより爪の上に貼り付けられる、請求項１に記載の人工ネイルチップと硬化性組成物のセット。
【請求項３】
前記貼り付け面が、前記ネイルチップのそれぞれの前記下側接触面の少なくとも根元部にもたらされる前記ジェル層と接触するための粗面であり、その表面に前記ジェル組成物を凹溝に保持するように形成された複数の凹溝を有する、
請求項２に記載の人工ネイルチップと硬化性組成物のセット。
【請求項４】
爪やすりをさらに含み、前記貼り付け面が、それぞれ前記爪やすりで前記ネイルチップの前記下側接触面の少なくとも一部にやすりをかけることによって形成される、請求項３に記載の人工ネイルチップと硬化性組成物のセット。
【請求項５】
前記ジェル組成物の比重が、１．０６〜１．０８であり、その蒸気圧が、Ｃ：＜０．０１である、請求項２に記載の人工ネイルチップと硬化性組成物のセット。
【請求項６】
前記ジェル組成物の比重が、１．０６〜１．０８であり、その蒸気圧が、Ｃ：＜０．０１である、請求項４に記載の人工ネイルチップと硬化性組成物のセット。
【請求項７】
爪の上に塗るトップジェルコートをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項５に記載の人工ネイルチップと硬化性組成物のセット。
【請求項８】
爪の上に塗るトップジェルコートをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項６に記載の人工ネイルチップと硬化性組成物のセット。
【請求項９】
人工ネイルチップを爪の上につける方法であって、
（ａ）ネイルチップの下側接触面の少なくとも根元部に貼り付け面を形成するステップと、
（ｂ）爪の表面にジェル組成物の層を塗ることにより爪の表面上にジェル層を形成するステップと、
（ｃ）前記ネイルチップの前記下側接触面上にもたらされた前記貼り付け面に前記ジェル組成物を塗るステップと、
（ｄ）前記ネイルチップを爪の上で気泡が入らないように且つ密着するようにその根元から先端へ徐々にプレスするステップと、
（ｅ）外部からプレスする力により前記ネイルチップと前記爪とを押さえつけるステップと、
（ｆ）前記ネイルチップを爪にしっかりと貼り付けるように、前記貼り付け面に、及び前記ネイルチップの前記貼り付け面と爪との間に結合性のジェル層を形成するために照射の下で前記ネイルチップの前記貼り付け面上に塗られた前記ジェル組成物を硬化させ、前記結合性のジェル層の結合及び接着能力を強化するステップと、
を含む、方法。
【請求項１０】
ステップ（ｆ）において、押さえつけられている前記ネイルチップをつけた爪が、ＬＥＤ照射及びＵＶ照射からなる群から選択された照射の下に１０秒〜２分間暴露される、請求項９に記載の塗布方法。
【請求項１１】
粗い貼り付け面を形成するために、前記貼り付け面に複数の凹溝が形成されるまで前記ネイルチップの前記下側接触面にやすりをかけるステップをさらに含む、請求項９に記載の塗布方法。
【請求項１２】
粗い貼り付け面を形成するために、前記貼り付け面に複数の凹溝が形成されるまで前記ネイルチップの前記下側接触面にやすりをかけるステップをさらに含む、請求項１０に記載の塗布方法。
【請求項１３】
前記ジェル組成物が、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項９に記載の塗布方法。
【請求項１４】
前記ジェル組成物が、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項１０に記載の塗布方法。
【請求項１５】
前記ジェル組成物が、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項１２に記載の塗布方法。
【請求項１６】
前記ジェル組成物の比重が、１．０６〜１．０８であり、その蒸気圧が、Ｃ：＜０．０１である、請求項１３に記載の塗布方法。
【請求項１７】
前記ジェル組成物の比重が、１．０６〜１．０８であり、その蒸気圧が、Ｃ：＜０．０１である、請求項１４に記載の塗布方法。
【請求項１８】
前記ジェル組成物の比重が、１．０６〜１．０８であり、その蒸気圧が、Ｃ：＜０．０１である、請求項１５に記載の塗布方法。
【請求項１９】
ステップ（ａ）の前に、トップジェルコートを爪の上に塗るステップをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項１０に記載の塗布方法。
【請求項２０】
ステップ（ａ）の前に、トップジェルコートを爪の上に塗るステップをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項１６に記載の塗布方法。
【請求項２１】
ステップ（ａ）の前に、トップジェルコートを爪の上に塗るステップをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項１７に記載の塗布方法。
【請求項２２】
ステップ（ａ）の前に、トップジェルコートを爪の上に塗るステップをさらに含み、前記トップジェルコートが、６０．０〜８０．０重量％のポリウレタンアクリレートオリゴマーと、１０．０〜１５．０重量％のＨＥＭＡと、１．０〜５．０重量％のジ−トリメチロールプロパンテトラアクリレートと、１．０〜５．０重量％のペンタエリスリトールテトラ（３−メルカプトプロピオネート）（ＰＥＴＭＰ）と、０．０〜１．０重量％のポリエーテル変性ポリシロキサンを含む、請求項１８に記載の塗布方法。